(57)【要約】  式１に示されているような、必要に応じて置換されたスクアリリウム化合物は、ディスプレイデバイスのフィルターに有用である。  【化１】2020523318.tif 000030【選択図】なし【特許請求の範囲】
【請求項１】
下記式で表されるスクアリリウム化合物またはその互変異性体であって：
【化１】
2020523318.tif 000026
式中、Ｒ１、Ｒ２、およびＲ３は独立してＨ、Ｌ、−ＣＯ−Ｌ、Ａｒ、または−Ｌ−Ａｒであり、
Ｒ４は独立してＬ、−ＣＯ−Ｌ、Ａｒ、または−Ｌ−Ａｒであり、
式中、各Ｌは独立して非環式Ｃ１−６炭化水素基であり、各Ａｒは独立して任意に置換されたＣ６−１０アリール基であり、
前記スクアリリウム化合物が、
【化２】
2020523318.tif 000027
またはその互変異性体ではない、化合物。
【請求項２】
各Ａｒのすべての置換基が、存在する場合、実験式Ｃ１−１０Ｈ３−２１Ｏ０−１により表される、請求項１に記載のスクアリリウム化合物。
【請求項３】
Ｒ１がＨである、請求項２に記載のスクアリリウム化合物。
【請求項４】
Ｒ１が−ＣＯＣＨ３である、請求項２に記載のスクアリリウム化合物。
【請求項５】
Ｒ１が直鎖Ｃ１−４アルキルである、請求項２に記載のスクアリリウム化合物。
【請求項６】
Ｒ１が直鎖Ｃ３−４アルケニルである、請求項２に記載のスクアリリウム化合物。
【請求項７】
Ｒ１が任意に置換された−ＣＨ２−フェニルである、請求項２に記載のスクアリリウム化合物。
【請求項８】
Ｒ１が任意に置換されたフェニルである、請求項２に記載のスクアリリウム化合物。
【請求項９】
Ｒ１が任意に置換された−ＣＨ２ＣＨ＝ＣＨ−フェニルである、請求項２に記載のスクアリリウム化合物。
【請求項１０】
請求項１に記載のスクアリリウム化合物、すなわち、
【請求項１１】
スクアリリウム化合物、および
ポリマーマトリックス
を含む光学フィルターであって、前記スクアリリウム化合物が前記ポリマーマトリックス内に配置されており、
前記フィルターは約１％未満の量子収率を有し、
前記スクアリリウム化合物は、下記式またはその互変異性体によって表される、光学フィルター
【化３】
2020523318.tif 000028
（式中、Ｒ１、Ｒ２、Ｒ３およびＲ４は、独立して、Ｈ、Ｌ、−ＣＯ−Ｌ、Ａｒ、または−Ｌ−Ａｒであり、各Ｌは独立して非環式Ｃ１−６炭化水素基であり、各Ａｒは独立して任意に置換されたＣ６−１０アリール基である）。
【請求項１２】
前記スクアリリウム化合物が、
【化４】
2020523318.tif 000029
またはその互変異性体
である、請求項１１に記載の光学フィルター。
【請求項１３】
前記ポリマーマトリックスがポリ（メチルメタクリレート）（ＰＭＭＡ）を含む、請求項１１または１２に記載の光学フィルター。
【請求項１４】
前記ポリマーマトリックスが脱酸素剤を含む、請求項１１、１２、または１３に記載の光学フィルター。
【請求項１５】
前記フィルターが５５０ｎｍを超えるピーク吸収を有する、請求項１１、１２、１３、または１４に記載の光学フィルター。
【請求項１６】
前記フィルターが５６８ｎｍを超えるピーク吸収波長を有する、請求項１５に記載の光学フィルター。
【請求項１７】
前記フィルターが５０ｎｍ未満の半値全幅（ＦＷＨＭ）を有する、請求項１１、１２、１３、１４、１５、または１６に記載の光学フィルター。
【請求項１８】
前記フィルターが４０〜５０ｎｍの半値全幅（ＦＷＨＭ）を有する、請求項１７に記載の光学フィルター。
【請求項１９】
請求項１１、１２、１３、１４、１５、１６、１７、または１８に記載の光学フィルターと、前記光学フィルターを通してＲＧＢ光源を見ることができるように配置されたＲＢＧ光源とを備えるディスプレイデバイス。
【発明の詳細な説明】
【技術分野】
【０００１】
（発明者）
Ｍｉｃｈａｅｌ  Ｗｅｌｃｈ、Ｓｈｉｊｕｎ  Ｚｈｅｎｇ、Ｐｅｎｇ  Ｗａｎｇ、Ｏｚａｉｒ  Ｓｉｄｄｉｑｕｉ、Ｗａｎ−Ｙｕｎ  Ｈｓｉｅｈ、およびＪｉｅ  Ｃａｉ
【０００２】
（技術分野）
本実施形態は、光が通過するカラーフィルターで使用するための化合物を含む。
【背景技術】
【０００３】
色の再現において、色域は特定の完全な色のサブセットになる。最も一般的な使用法は、特定の出力デバイスなどの特定の状況で正確に表現できる色のサブセットを指す。たとえば、広色域のＲｅｄ  Ｇｒｅｅｎ  Ｂｌｕｅ（ＲＧＢ）色空間（またはＡｄｏｂｅ  Ｗｉｄｅ  Ｇａｍｕｔ  ＲＧＢ）は、Ａｄｏｂｅ  Ｓｙｓｔｅｍｓが開発したＲＧＢ色空間であり、純粋なスペクトルプライマリカラーを使用して大きな色域を提供する。ｓＲＧＢまたはＡｄｏｂｅ  ＲＧＢ色空間よりも広い範囲の色値を保存できると言われている。このため、より広い色域を提供できるディスプレイデバイスは、より鮮やかな色を表現できると考えられている。
【発明の概要】
【０００４】
いくつかの実施形態は、式１によって表されるスクアリリウム化合物またはその互変異性体を含む：
【化１】
2020523318.tif 000002
式中、Ｒ１、Ｒ２、Ｒ３、およびＲ４は、独立して、Ｈ、または、Ｌ、−ＣＯ−Ｌ、Ａｒ、または−Ｌ−Ａｒなどの置換基である。
【０００５】
いくつかの実施形態は、式１の化合物などのスクアリリウム化合物と、ポリマーマトリックスを含み、この場合、上記スクアリリウム化合物はポリマーマトリックス内に配置される。ここで、光学フィルターは、約１％未満の量子収率を有する。
【０００６】
いくつかの実施形態は、本明細書に記載の光学フィルターと、光学フィルターを通してＲＧＢ光源を見ることができるように配置されたＲＢＧ光源とを含むディスプレイデバイスを含む。
【図面の簡単な説明】
【０００７】
【図１】図１は、本明細書に記載の化合物を含むフィルターを有するディスプレイデバイスの一例の概略図である。
【図２】図２は、スクアリリウム化合物１４を含むフィルムの正規化された吸収スペクトルを示すグラフである。
【発明の詳細な説明】
【０００８】
広い色域の問題の１つは、緑と赤の色が互いにスペクトル的に隣接し、互いに完全に区別できない場合があることである。これらの色収差を減らす１つの方法は、吸収色素を使用して、この領域でのスペクトル放射とオーバーラップの量を減らすことである。場合によっては、波長変換材料を、ディスプレイデバイスフィルターに組み込むことができる。場合によっては、約５８０ｎｍから約６２０の間の吸収波長を有する吸収染料が有用であり得る。さらに、知覚される緑と赤の色の区別を鮮明にしながら放射光の除去の効果を減らすには、半値幅（ＦＷＨＭ）が狭いことで示されるような狭い吸収スペクトルが望ましい場合がある。
【０００９】
スクアラインは近赤外色素の一種である。これらは、カラーディスプレイと併用すると有用である。この場合、染料は５６０−６２０ｎｍの波長領域でシャープな最小値の吸収フィルターとして有用であるが、これらの化合物にはいくつかの潜在的な問題がある。
【００１０】
１つの問題は、強力な求核剤が電子不足のシクロブテン環を攻撃し、色素の青色が失われる可能性があることである。別の潜在的な問題は、スクアライン色素が凝集体を形成する傾向があり、吸収バンドの大幅な拡大につながる可能性があることである。これらの問題に対する可能な解決策は、色素をロタキサンとしてカプセル化するなど、色素を保護分子容器またはフレームワーク内にカプセル化して、求核試薬から保護することである。ただし、これらの化合物は、製造が困難である。
【００１１】
以下に示す例のように、新しく設計された分子構造を採用することにより、フィルターやディスプレイデバイスのアプリケーションで使用できる新しい材料を報告する。本明細書に記載のスクアリリウム化合物は、緑色と赤色の間の５７０−６１０ｎｍの領域で、特に半値幅が狭い光を効果的かつ選択的に吸収できるため、知覚される緑色と赤色の区別が容易になる。したがって、これらは、色補正、色純度の改善、または色再現範囲の拡大に特に有用な染料となる。
【００１２】
本明細書に記載のスクアリリウム化合物を含むいくつかのフィルターは、蛍光を減少させることができ、例えば、約１０％（または０．１）未満、約６％（または０．０６）未満、約５％未満（または０．０５）、約４％（または０．０４）未満、約３％（または０．０３）未満、約２％（または０．０２）未満、約１％（または０．０１）未満、約０．８％未満（または０．００８）、約０．７５（０．００７５）未満、約０．７％（または０．００７）未満、０．６５％（０．００６５）未満、約０．５％（または０．００５）未満、約０．４５％（０．００４５）未満約０．４％（または０．００４）、または約０．３％（または０．００３）未満である。したがって、これらは、ディスプレイデバイスの色補正、色純度の改善、または色再現範囲の拡大に特に有用な色素となる。溶液中の量子収率測定は、本明細書に記載のスクアリリウム化合物の積分蛍光発光と、励起波長での等しい色素吸光度でのナイルブルーＡ（エタノール中ＱＹ＝０．２３）の積分蛍光とを比較することにより行うことができる。バッファーのみの蛍光は、各測定のサンプルの蛍光から差し引かれる。フィルムの量子収量は、量子収量分光光度計、例えば、Ｑｕａｎｔａｕｒｕｓ−ＱＹ分光光度計（Ｈａｍａｍａｔｓｕ、Ｉｎｃ．、Ｃａｍｐｂｅｌｌ、ＣＡ、ＵＳＡ）を使用して決定することもできる。いくつかの実施形態において、本明細書に記載のスクアリリウム化合物は、弱い蛍光性または本質的に非蛍光性であり得る。
【００１３】
以下の式のスクアリリウム化合物は、約５５０ｎｍより上の領域、約５００−６００ｎｍ、約５７０−６１０ｎｍ、約５５０−６３０ｎｍ、約５６０−５７０ｎｍ、約５６５−５７０ｎｍ、約５７０−５８０ｎｍ、約５７０−５７５ｎｍ、約５７５−５８０ｎｍ、約５８０−５８５ｎｍ、約５８５−５９０ｎｍ、約５８０−５９０ｎｍ、約５６０−６２０ｎｍ、約５６５−６１５ｎｍ、約５８０−６００ｎｍ、または約５８０−６２０ｎｍの領域の光を効果的かつ選択的に吸収する化合物であり得る。次のピーク吸収を含む範囲が特に重要である：約５６８ｎｍ、約５７５ｎｍ、約５７８ｎｍ、約５７９ｎｍ、約５８０ｎｍ、約５８１ｎｍ、約５８２ｎｍ、約５８３ｎｍ、約５８４ｎｍ、および、約５８８ｎｍ。
【００１４】
いくつかの実施形態において、例えば、図２の約４７５ｎｍの吸収スペクトルのショルダーは、化合物の化学構造をより硬くするように変更することにより除去および／または低減することができ、したがって、吸収において振動特性を引き起こす可能性のある回転を制限する。これはスペクトルとしてショルダーとして反映される。
【００１５】
緑色および／または赤色の区別を助けるなど、一部の用途では、スクアリリウム化合物は、約６０ｎｍ以下、約５０ｎｍ以下、約４５ｎｍ以下、約４０ｎｍ以下、約３５ｎｍ以下、約３５−６０ｎｍ、約３５−４０ｎｍ、約４０−５０ｎｍ、約５０−６０ｎｍ、またはこれらの値のいずれかで囲まれた範囲の半値全幅など、半値幅が特に狭い場合がある。
【００１６】
本明細書に記載される光学フィルターは、典型的には、ポリマーマトリックス内に分散されたスクアリリウム化合物を含む。
【００１７】
特に明記しない限り、アリールなどの化合物または化学構造の特徴が「任意に置換されている」と呼ばれる場合、置換基を持たない（すなわち非置換）特徴、または１つ以上の置換基を持っている「置換された」特徴が含まれる。「置換基」という用語は、当業者に知られている最も広い意味を有し、親化合物または構造的特徴に結合した１つまたは複数の水素原子によって通常占有される位置を占める部分を含む。いくつかの実施形態では、置換基は、当技術分野で公知の通常の有機部分であり得、これは、１５−５０／ｍｏｌ、１５−１００ｇ／ｍｏｌ、１５−２００ｇ／ｍｏｌ、または１５−５００ｇ／ｍｏｌの分子量（例えば、置換基の原子の原子質量の合計）を有し得る。いくつかの置換基には、Ｃ１−１２Ｈ３−２５、置換されていてもよいフェニル、Ｃ１−１３ヒドロカルビル、置換されていてもよいＣ１−１３−ＣＯ−ヒドロカルビル、置換されていてもよい−ＣＨ２−フェニルなどが含まれる。
【００１８】
便宜上、「分子量」という用語は、完全な分子でなくても、部分または分子の一部に関して、その部分または分子の一部の原子の原子質量の合計を示すために使用される。
【００１９】
いくつかの実施形態では、フェニルおよび／またはベンジルは、Ｒ’、−ＯＲ’、−ＣＯＲ’、−ＣＯ２Ｒ’、−ＯＣＯＲ’、−ＮＲ’ＣＯＲ”、ＣＯＮＲ’Ｒ”、−ＮＲ’Ｒ”、Ｆ；Ｃｌ；Ｂｒ；Ｉ；ニトロ；ＣＮ等から独立して選択される０、１、２、３、または４個の置換基を有してもよい。ここで、Ｒ’およびＲ”は、独立して、Ｈ、任意に置換されたフェニル、または、例えば、メチル、エチル、プロピル、異性体、シクロプロピル、ブチル異性体、シクロブチル異性体（シクロブチル、メチルシクロプロピルなど）、ペンチル異性体、シクロペンチル異性体、ヘキシル異性体、シクロヘキシル異性体などの、Ｃ１−６アルキルである。いくつかの実施形態では、置換基は−ＯＨであり得る。
【００２０】
スクアリリウム化合物は、式１に示される構造を有し得る。
【化２】
2020523318.tif 000003
またはその互変異性体；式中、Ｒ１、Ｒ２、Ｒ３、およびＲ４は独立してＨ、Ｌ、−ＣＯ−Ｌ、Ａｒ、または−Ｌ−Ａｒである。
【００２１】
式の構造による本明細書の化合物の参照には、表される化合物の互変異性体が含まれる。例えば、対称性に応じて、式１の化合物は、式１Ｔで表される互変異性体に迅速に変換できる。他の互変異性体も可能であり得る。しかしながら、便宜上、本明細書では通常、互変異性体の１つのみが特定されている。
【化３】
2020523318.tif 000004
【００２２】
式１などの関連する構造表現に関して、いくつかの実施形態では、Ｒ１はＨ、またはＬ、−ＣＯ−Ｌ、Ａｒ、または−Ｌ−Ａｒなどの任意の適切な置換基であり得る。いくつかの実施形態では、Ｒ１は、嵩高い置換基である。いくつかの実施形態では、Ｒ１は、Ｌである。いくつかの実施形態では、Ｒ１は、−ＣＯ−Ｌである。いくつかの実施形態では、Ｒ１は、Ａｒである。いくつかの実施形態では、Ｒ１は、−Ｌ−Ａｒである。いくつかの実施形態では、Ｒ１は、ＣＨ３、Ｃ２アルキル（例えば、ＣＨ２ＣＨ３）などのＣ１−１２アルキル、Ｃ３アルキル（例えば、ＣＨ２ＣＨ２ＣＨ３、ＣＨＣＨ３ＣＨ３など）、Ｃ４アルキル、Ｃ５アルキル、またはＣ６アルキルなどの任意の適切な置換基であり得る；Ｃ２アルケニル（例えば、ＣＨ＝ＣＨ）、Ｃ３アルケニル（例えば、ＣＨ２−ＣＨ＝ＣＨ２など）、Ｃ４アルケニル、Ｃ５アルケニル、またはＣ６アルケニルなどのＣ２−６アルケニル；置換されていてもよいフェニル（例えば、Ｃ６Ｈ３（ＯＨ）２）；Ｃ１−１３−ＣＯ−アルキル（例えば、−ＣＯＣＨ３、−ＣＯＣＨ２ＣＨ３など）などのＣ１−１３−ＣＯ−ヒドロカルビル；置換されていてもよい−ＣＨ２−フェニル（例えば、−ＣＨ２−Ｃ６Ｈ５、−ＣＨ２−Ｃ６Ｈ３（Ｃ（ＣＨ３）２）２など）；または場合により置換された−ＣＨ２ＣＨ＝ＣＨ−フェニルであり得る。いくつかの実施形態では、Ｒ１はＨである。いくつかの実施形態では、Ｒ１は直鎖Ｃ１−４アルキルである。いくつかの実施形態では、Ｒ１は直鎖Ｃ３−４アルケニルである。いくつかの実施形態では、Ｒ１は３，５−ジヒドロキシフェニルである。いくつかの実施形態では、Ｒ１は３，５−ジ（ｔｅｒｔ−ブチル）フェニルメチルである。いくつかの実施形態では、Ｒ１は−ＣＨ２ＣＨ２ＣＨ３である。いくつかの実施形態では、Ｒ１はｎ−ブチルである。いくつかの実施形態では、Ｒ１はｔ−ブチルである。いくつかの実施形態では、Ｒ１は−ＣＨ２ＣＨ＝ＣＨ２である。いくつかの実施形態では、Ｒ１はＣＯＣＨ３である。いくつかの実施形態では、Ｒ１はベンジルである。いくつかの実施形態では、Ｒ１は−ＣＨ２Ｃ＝ＣＨ−フェニルである。
【化４】
2020523318.tif 000005
【００２３】
式１などの関連する構造表現に関して、いくつかの実施形態では、Ｒ１のＡｒは：
【化５】
2020523318.tif 000006
である。
【００２４】
式２などの関連する構造表現に関して、Ｒ２’は、Ｈ、またはＣ１−６アルキル（例：ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなどの任意の適切な置換基である。いくつかの実施形態では、Ｒ２’は、Ｈである。
【００２５】
式２などの関連する構造表現に関して、Ｒ３’はＨ、またはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなどの任意の適切な置換基である。いくつかの実施形態では、Ｒ３’はＨである。いくつかの実施形態では、Ｒ３’は−Ｃ（ＣＨ３）３である。いくつかの実施形態では、Ｒ３’はＯＨである。
【００２６】
式２などの関連する構造表現に関して、Ｒ４’は、Ｈ、またはＣ１−６アルキル（例えば、ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなどの任意の適切な置換基である。いくつかの実施形態では、Ｒ４’は、Ｈである。
【００２７】
式２などの関連する構造表現に関して、Ｒ５’は、Ｈ、またはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなどの任意の適切な置換基である。いくつかの実施形態では、Ｒ５’は、Ｈである。いくつかの実施形態では、Ｒ５’は−Ｃ（ＣＨ３）３である。いくつかの実施形態では、Ｒ５は、ＯＨである。
【００２８】
式２などの関連する構造表現に関して、Ｒ６’は、Ｈ、またはＣ１−６アルキル（例：ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなどの任意の適切な置換基である。いくつかの実施形態では、Ｒ６’は、Ｈである。
【００２９】
式１などの関連する構造表現に関して、いくつかの実施形態では、Ｒ２は、Ｈ、またはＬ、−ＣＯ−Ｌ、Ａｒ、または−Ｌ−Ａｒなどの任意の適切な置換基であり得る。いくつかの実施形態では、Ｒ２は嵩高い置換基である。いくつかの実施形態では、Ｒ２はＬである。いくつかの実施形態では、Ｒ２は−ＣＯ−Ｌである。いくつかの実施形態では、Ｒ２はＡｒである。いくつかの実施形態では、Ｒ２は、−Ｌ−Ａｒである。いくつかの実施形態において、Ｒ２は、ＣＨ３、Ｃ２アルキル（例えば、ＣＨ２ＣＨ３）などのＣ１−１２アルキル、Ｃ３アルキル（例えば、ＣＨ２ＣＨ２ＣＨ３、ＣＨＣＨ３ＣＨ３など）、Ｃ４アルキル、Ｃ５アルキル、またはＣ６アルキルなどの任意の適切な置換基であり得る；Ｃ２アルケニル（例えば、ＣＨ＝ＣＨ）、Ｃ３アルケニル（例えば、ＣＨ２−ＣＨ＝ＣＨ２など）、Ｃ４アルケニル、Ｃ５アルケニル、またはＣ６アルケニルなどのＣ２−６アルケニル；置換されていてもよいフェニル（例えば、Ｃ６Ｈ３（ＯＨ）２）；Ｃ１−１３−ＣＯ−アルキル（例えば、−ＣＯＣＨ３、−ＣＯＣＨ２ＣＨ３など）などのＣ１−１３−ＣＯ−ヒドロカルビル；置換されていてもよい−ＣＨ２−フェニル（例えば、−ＣＨ２−Ｃ６Ｈ５、−ＣＨ２−Ｃ６Ｈ３（Ｃ（ＣＨ３）２）２など）；または、場合により置換された−ＣＨ２ＣＨ＝ＣＨ−フェニルであり得る。いくつかの実施形態では、Ｒ２は直鎖Ｃ１−４アルキルである。いくつかの実施形態では、Ｒ２は、直鎖Ｃ３−４アルケニルである。いくつかの実施形態では、Ｒ２は、Ｈである。いくつかの実施形態では、Ｒ２は、３，５−ジヒドロキシフェニルである。いくつかの実施形態では、Ｒ２は、３，５−ジ（ｔｅｒｔ−ブチル）フェニルメチルである。いくつかの実施形態では、Ｒ２は、−ＣＨ２ＣＨ２ＣＨ３である。いくつかの実施形態では、Ｒ２は、ｎ−ブチルである。いくつかの実施形態では、Ｒ２は、ｔ−ブチルである。いくつかの実施形態では、Ｒ２は、−ＣＨ２ＣＨ＝ＣＨ２である。いくつかの実施形態では、Ｒ２は、ＣＯＣＨ３である。いくつかの実施形態では、Ｒ２はベンジルである。いくつかの実施形態では、Ｒ２は、−ＣＨ２Ｃ＝ＣＨ−フェニルである。いくつかの実施形態では、Ｒ３は、−ＣＯ−Ｌ、Ａｒ、または−Ｌ−Ａｒである。いくつかの実施形態では、Ｒ３は、ＣＨ３である。いくつかの実施形態では、Ｒ３は、Ｃ３アルキルである。一部の実施形態では、Ｒ３は、ＣＨ２ＣＨ３、非環式Ｃ４−６アルキル、またはアルキルではない非環式Ｃ１−６ヒドロカルビルである。一部の実施形態において、Ｒ３は、非環式Ｃ４−６アルキル、アルキルではない非環式Ｃ２−６ヒドロカルビル、−ＣＯ−Ｌ、Ａｒ、または−Ｌ−Ａｒである。
【００３０】
式１などの関連する構造表現に関して、いくつかの実施形態では、Ｒ２のＡｒは：
【化６】
2020523318.tif 000007
である。
【００３１】
式３などの関連する構造表現に関して、Ｒ２”はＨまたはＣ１−６アルキル（例えば、ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなど任意の適切な置換基である。いくつかの実施形態では、Ｒ２”は、Ｈである。
【００３２】
式３などの関連する構造表現に関して、Ｒ３”は、ＨまたはＣ１−６アルキル（例えば、ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなど。いくつかの実施形態では、Ｒ３”はＨである。いくつかの実施形態では、Ｒ３”は−Ｃ（ＣＨ３）３である。いくつかの実施形態では、Ｒ３”はＯＨである。
【００３３】
式３などの関連する構造表現に関して、Ｒ４”は、ＨまたはＣ１−６アルキル（例えば、ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなど。いくつかの実施形態では、Ｒ４”はＨである。
【００３４】
式３などの関連する構造表現に関して、Ｒ５”は、ＨまたはＣ１−６アルキル（例えば、ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなど。いくつかの実施形態では、Ｒ５”はＨである。いくつかの実施形態では、Ｒ５”は−Ｃ（ＣＨ３）３である。いくつかの実施形態では、Ｒ５”はＯＨである。
【００３５】
式３などの関連する構造表現に関して、Ｒ６”は、ＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）ＣＯＨ、ＯＨなど。いくつかの実施形態では、Ｒ６”はＨである。
【００３６】
式１などの関連する構造表現に関して、いくつかの実施形態では、Ｒ３はＨ、またはＬ、−ＣＯ−Ｌ、Ａｒ、または−Ｌ−Ａｒなどの任意の適切な置換基であり得る。いくつかの実施形態では、Ｒ３は嵩高い置換基である。いくつかの実施形態では、Ｒ３はＬである。いくつかの実施形態では、Ｒ３は−ＣＯ−Ｌである。いくつかの実施形態では、Ｒ３はＡｒである。いくつかの実施形態では、Ｒ３は−Ｌ−Ａｒである。一部の実施形態では、Ｒ３は、ＣＨ３、Ｃ２アルキル（例えば、ＣＨ２ＣＨ３）などのＣ１−１２アルキル、Ｃ３アルキル（例えば、ＣＨ２ＣＨ２ＣＨ３、ＣＨＣＨ３ＣＨ３など）、Ｃ４アルキル、Ｃ５アルキル、またはＣ６アルキル；Ｃ２アルケニル（例えば、ＣＨ＝ＣＨ）、Ｃ３アルケニル（例えば、ＣＨ２−ＣＨ＝ＣＨ２など）、Ｃ４アルケニル、Ｃ５アルケニル、またはＣ６アルケニルなどのＣ２−６アルケニル；置換されていてもよいフェニル（例えば、Ｃ６Ｈ３（ＯＨ）２）；Ｃ１−１３−ＣＯ−アルキル（例えば、−ＣＯＣＨ３、−ＣＯＣＨ２ＣＨ３など）などのＣ１−１３−ＣＯ−ヒドロカルビル。；置換されていてもよい−ＣＨ２−フェニル（例えば、−ＣＨ２−Ｃ６Ｈ５、−ＣＨ２−Ｃ６Ｈ３（Ｃ（ＣＨ３）２）２など）；または場合により置換された−ＣＨ２ＣＨ＝ＣＨ−フェニルなどの任意の適切な置換基であり得る。いくつかの実施形態では、Ｒ３は直鎖Ｃ１−４アルキルである。いくつかの実施形態では、Ｒ３は直鎖Ｃ３−４アルケニルである。いくつかの実施形態では、Ｒ３はＨである。いくつかの実施形態では、Ｒ３は３，５−ジヒドロキシフェニルである。いくつかの実施形態では、Ｒ３は３，５−ジ（ｔｅｒｔ−ブチル）フェニルメチルである。いくつかの実施形態では、Ｒ３は−ＣＨ２ＣＨ２ＣＨ３である。いくつかの実施形態では、Ｒ３はｎ−ブチルである。いくつかの実施形態では、Ｒ３はｔ−ブチルである。いくつかの実施形態では、Ｒ３は−ＣＨ２ＣＨ＝ＣＨ２である。いくつかの実施形態では、Ｒ３はＣＯＣＨ３である。いくつかの実施形態では、Ｒ３はベンジルである。いくつかの実施形態では、Ｒ３は−ＣＨ２Ｃ＝ＣＨ−フェニルである。
【００３７】
式１などの関連する構造表現に関して、いくつかの実施形態では、Ｒ３のＡｒは：
【化７】
2020523318.tif 000008
である。
【００３８】
式４などの関連する構造表現に関して、Ｒ２’”はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどなどの適切な置換基である。いくつかの実施形態では、Ｒ２’”はＨである。
【００３９】
式４などの関連する構造表現に関して、Ｒ３’”はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ３’”はＨである。いくつかの実施形態では、Ｒ３’”は−Ｃ（ＣＨ３）３である。いくつかの実施形態では、Ｒ３’”はＯＨである。
【００４０】
式４などの関連する構造表現に関して、Ｒ４’”はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ４’”はＨである。
【００４１】
式４などの関連する構造表現に関して、Ｒ５’”はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ５’”はＨである。いくつかの実施形態では、Ｒ５’”は−Ｃ（ＣＨ３）３である。いくつかの実施形態では、Ｒ５’”はＯＨである。
【００４２】
式４などの関連する構造表現に関して、Ｒ６’”はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ６’”はＨである。
【００４３】
式１などの関連する構造表現に関して、いくつかの実施形態では、Ｒ４はＨ、またはＬ、−ＣＯ−Ｌ、Ａｒ、または−Ｌ−Ａｒなどの任意の適切な置換基であり得る。いくつかの実施形態では、Ｒ４は嵩高い置換基である。いくつかの実施形態では、Ｒ４はＬである。いくつかの実施形態では、Ｒ４は−ＣＯ−Ｌである。いくつかの実施形態では、Ｒ４はＡｒである。いくつかの実施形態では、Ｒ４は−Ｌ−Ａｒである。一部の実施形態では、Ｒ４は、ＣＨ３、Ｃ２アルキル（例えば、ＣＨ２ＣＨ３）などのＣ１−１２アルキル、Ｃ３アルキル（例えば、ＣＨ２ＣＨ２ＣＨ３、ＣＨＣＨ３ＣＨ３など）、Ｃ４アルキル、Ｃ５アルキル、またはＣ６アルキル；Ｃ２アルケニル（例えば、ＣＨ＝ＣＨ）、Ｃ３アルケニル（例えば、ＣＨ２−ＣＨ＝ＣＨ２など）、Ｃ４アルケニル、Ｃ５アルケニル、またはＣ６アルケニルなどのＣ２−６アルケニル；置換されていてもよいフェニル（例えば、Ｃ６Ｈ３（ＯＨ）２）；Ｃ１−１３−ＣＯ−アルキル（例えば、−ＣＯＣＨ３、−ＣＯＣＨ２ＣＨ３など）などのＣ１−１３−ＣＯ−ヒドロカルビル；置換されていてもよい−ＣＨ２−フェニル（例えば、−ＣＨ２−Ｃ６Ｈ５、−ＣＨ２−Ｃ６Ｈ３（Ｃ（ＣＨ３）２）２など）；または場合により置換された−ＣＨ２ＣＨ＝ＣＨ−フェニルなどの任意の適切な置換基であり得る。いくつかの実施形態では、Ｒ４は直鎖Ｃ１−４アルキルである。いくつかの実施形態では、Ｒ４は直鎖Ｃ３−４アルケニルである。いくつかの実施形態では、Ｒ４はＨである。いくつかの実施形態では、Ｒ４は３，５−ジヒドロキシフェニルである。いくつかの実施形態では、Ｒ４は３，５−ジ（ｔｅｒｔ−ブチル）フェニルメチルである。いくつかの実施形態では、Ｒ４は−ＣＨ２ＣＨ２ＣＨ３である。いくつかの実施形態では、Ｒ４はｎ−ブチルである。いくつかの実施形態では、Ｒ４はｔ−ブチルである。いくつかの実施形態では、Ｒ４は−ＣＨ２ＣＨ＝ＣＨ２である。いくつかの実施形態では、Ｒ４はＣＯＣＨ３である。いくつかの実施形態では、Ｒ４はベンジルである。いくつかの実施形態では、Ｒ４は−ＣＨ２Ｃ＝ＣＨ−フェニルである。いくつかの実施形態では、Ｒ４はＬ、−ＣＯ−Ｌ、Ａｒ、または−Ｌ−Ａｒである。いくつかの実施形態では、Ｒ４はＨ、Ｌ、−ＣＯ−Ｌ、Ａｒ、または−Ｌ−Ａｒである。いくつかの実施形態では、Ｒ４はＨ、非環式Ｃ２−６ヒドロカルビル、−ＣＯ−Ｌ、Ａｒ、または−Ｌ−Ａｒである。いくつかの実施形態では、Ｒ４はＨ、Ｃ１−２アルキル、非環式Ｃ４−６アルキル、アルキルではない非環式Ｃ２−６ヒドロカルビル、−ＣＯ−Ｌ、Ａｒ、または−Ｌ−Ａｒである。一部の実施形態において、Ｒ４は、非環式Ｃ４−６アルキル、アルキルではない非環式Ｃ２−６ヒドロカルビル、−ＣＯ−Ｌ、Ａｒ、または−Ｌ−Ａｒである。
【００４４】
式１などの関連する構造表現に関して、いくつかの実施形態では、Ｒ４のＡｒは：
【化８】
2020523318.tif 000009
である。
【００４５】
式５などの関連する構造表現に関して、Ｒ２””はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどなどの適切な置換基である。いくつかの実施形態では、Ｒ２””はＨである。
【００４６】
式５などの関連する構造表現に関して、Ｒ３””はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ３””はＨである。いくつかの実施形態では、Ｒ３””は−Ｃ（ＣＨ３）３である。いくつかの実施形態では、Ｒ３””はＯＨである。
【００４７】
式５などの関連する構造表現に関して、Ｒ４””はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ４””はＨである。
【００４８】
式５などの関連する構造表現に関して、Ｒ５””はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ５””はＨである。いくつかの実施形態では、Ｒ５””は−Ｃ（ＣＨ３）３である。いくつかの実施形態では、Ｒ５””はＯＨである。
【００４９】
式５などの関連する構造表現に関して、Ｒ６””はＨまたはＣ１−６アルキル（ＣＨ３、Ｃ２アルキル、Ｃ３アルキル、Ｃ４アルキルなど）、Ｃ２−６アルケニル（例えば、Ｃ２アルケニル、Ｃ３アルケニル、Ｃ４アルケニルなど）、ＣＯＨ、ＯＨなどの適切な置換基である。いくつかの実施形態では、Ｒ６””はＨである。
【００５０】
Ｒ１、Ｒ２、Ｒ３、およびＲ４に関して、各Ｌは独立して、Ｃ１−６アルカン（例えば、ＣＨ３、ＣＨ２ＣＨ３、ＣＨ２ＣＨ２ＣＨ３など）またはＣ２−６アルケン（例えば、ＣＨ２＝ＣＨ２、ＣＨ＝ＣＨ−ＣＨ３、ＣＨ２−ＣＨ＝ＣＨ−ＣＨ３など）などの非環式Ｃ１−６炭化水素基である。一部の実施形態では、Ｒ１、Ｒ２、Ｒ３、およびＲ４は、Ｃ＝Ｏ−ＣＨ３、Ｃ＝Ｏ−ＣＨ２−ＣＨ３などのように、独立してＣＯ−Ｌである。
【００５１】
Ｒ１、Ｒ２、Ｒ３、およびＲ４に関して、各Ａｒは、−Ｃ６Ｈ３（ＯＨ）２または−Ｃ６Ｈ３（Ｃ（ＣＨ３）３）２などの任意に置換されたフェニルなどの、独立して任意に置換されたＣ６−１０アリール基である。
【００５２】
一部の実施形態において、各Ａｒのすべての置換基は、実験式Ｃ１−１０Ｈ３−２１Ｏ０−１（例えば、−Ｃ（ＣＨ３）３などのＣ４Ｈ９）によって表される。一部の実施形態において、Ｒ１、Ｒ２、Ｒ３、およびＲ４は、独立して、−ＣＨ２−Ａｒ（例えば、ＣＨ２−Ｃ６Ｈ５など）またはＣＨ２ＣＨ＝ＣＨ−Ａｒ（例えば、ＣＨ２ＣＨ＝ＣＨ−Ｃ６Ｈ５など）などの−Ｌ−Ａｒである。
【００５３】
いくつかの実施形態では、スクアリリウム化合物は以下ではない：
【化９】
2020523318.tif 000010
またはその互変異性体。
【００５４】
式１などの関連する構造表現に関して、いくつかの実施形態では、Ｒ２はＨであり、Ｒ４はＬ、−ＣＯ−Ｌ、Ａｒ、または−Ｌ−Ａｒである。いくつかの実施形態では、Ｒ２はＣＨ２ＣＨ３、非環式Ｃ４−６アルキル、またはアルキルではない非環式Ｃ１−６ヒドロカルビルであり、Ｒ４はＨ、Ｌ、−ＣＯ−Ｌ、Ａｒ、または−Ｌ−Ａｒである。いくつかの実施形態では、Ｒ２はＣＨ３であり、Ｒ４はＨ、非環式Ｃ２−６ヒドロカルビル、−ＣＯ−Ｌ、Ａｒ、または−Ｌ−Ａｒである。いくつかの実施形態では、Ｒ２はＣ３アルキルであり、Ｒ４はＨ、Ｃ１−２アルキル、非環式Ｃ４−６アルキル、アルキルではない非環式Ｃ２−６ヒドロカルビル、−ＣＯ−Ｌ、Ａｒ、または−Ｌ−Ａｒである。いくつかの実施形態では、Ｒ２とＲ４は異なる。一部の実施形態において、Ｒ２およびＲ４は、独立して、非環式Ｃ４−６アルキル、アルキルではない非環式Ｃ２−６ヒドロカルビル、−ＣＯ−Ｌ、Ａｒ、または−Ｌ−Ａｒである。
【００５５】
いくつかの実施形態は、以下に描写される化合物を含む。 これらの化合物はそれぞれ任意に置換されていてもよい。
【化１０】
2020523318.tif 000011
【００５６】
ポリマーマトリックスは、アクリル、ポリカーボネート、エチレン−ビニルアルコール共重合体、エチレン−酢酸ビニル共重合体またはそのけん化生成物、ＡＳ、ポリエステル、塩化ビニル−酢酸ビニル共重合体、ポリビニルブチラール、ポリビニルホスホン酸（ＰＶＰＡ）、ポリスチレン、フェノール樹脂、フェノキシ樹脂、ポリスルホン、ナイロン、セルロース樹脂、酢酸セルロースなどの、任意の適切なポリマーで構成され、または、含む。いくつかの実施形態では、上記ポリマーは、アクリルまたはアクリレートポリマーである。いくつかの実施形態では、ポリマーマトリックスは、ポリ（メチルメタクリレート）を含む。ポリマーはバインダー樹脂として機能してもよい。
【００５７】
酸素捕捉剤は、例えば、ポリマーマトリックス中に存在してもよい。配位錯体の酸化を減らすのに役立つ。これにより、フィルターの色の安定性が向上する場合があり得る。
【００５８】
フィルターは、スクアリリウム化合物がポリマーマトリックス内に分散している任意の適切な構成を有してもよい。いくつかの実施形態では、ポリマーマトリックスは、バインダー樹脂として機能する。フィルターの構成の代表例には、透明なシートまたはフィルム基材と、バインダー樹脂として作用するポリマー内に分散した化合物を含む層からなる積層構造、および単層構造、例えば、化合物を含むバインダー樹脂のシートまたはフィルムが含まれる。
【００５９】
いくつかの実施形態では、スクアリリウム化合物を含むポリマーマトリックスは、約０．１−１００μｍ、約０．１−２０μｍ、約２０−４０μｍ、約４０−６０μｍ、約６０−１００μｍ、約０．１μｍ−約５０μｍ、または約３０μｍ−約１００μｍの厚さを有する層の形態である。
【００６０】
２つ以上のスクアリリウム化合物が使用される場合、それらは、上記積層体の単一層または単一フィルムに混合することができ、またはそれぞれ化合物を含む複数の層またはフィルムを提供することができる。この場合、上記の後者の場合でも積層体が形成される。フィルターの特性は、樹脂で使用されるそれぞれのスクアリリウム化合物に応じてバインダー樹脂を調整することで調整できる。
【００６１】
積層フィルターは、例えば、（１）化合物およびバインダー樹脂を適切な溶媒に溶解または分散させ、常法により透明シートまたはフィルム基材上に塗布または分散させ、その後、乾燥させる方法、（２）コンパウンドとバインダー樹脂を溶融混練し、押出、射出成形、圧縮成形などの熱可塑性樹脂の従来の成形技術により混合物をフィルムまたはシートに成形し、フィルムを透明な基材に、例えば接着剤で接着する方法、（３）スクアリリウム化合物とバインダー樹脂の溶融混合物を透明基材に押出ラミネートすることを含む方法、（４）溶融した透明基板用樹脂とともに、スクアリリウム化合物およびバインダー樹脂の溶融混合物を同時押出することを含む方法、または、（５）押出、射出成形、圧縮により、バインダー樹脂をフィルムまたはシートに成形する方法で、成形などで、フィルムまたはシートをスクアリリウム化合物の溶液と接触させ、こうして染色されたフィルムまたはシートを透明な基材に、例えば接着剤で接着する方法により、製造されうる。
【００６２】
スクアリリウム化合物を含む樹脂を含む単層シートまたはフィルムは、例えば、（１）適切な溶媒中のスクアリリウム化合物およびバインダー樹脂の溶液または分散液を担体上にキャストし、その後乾燥させる方法、（２）スクアリリウム化合物とバインダー樹脂を溶融混練し、押出、射出成形、圧縮成形などの熱可塑性樹脂の従来の成形技術により混合物をフィルムまたはシートに成形する方法、または、（３）押出、射出成形、圧縮成形などによってバインダー樹脂をフィルムまたはシートに成形し、フィルムまたはシートをＢＯスクアリリウム化合物の溶液と接触させることを含む方法により製造される。
【００６３】
積層フィルターは、透明基材の表面に配置されたスクアリリウム化合物含有樹脂層を有する透明基材を含むことができる。スクアリリウム化合物含有樹脂層は、バインダー樹脂と、バインダー樹脂内に分散されたスクアリリウム化合物とを含むことができる。このタイプのラミネートフィルターは、スクアリリウム化合物とバインダー樹脂を適切な溶媒に溶解するか、粒径０．１−３マイクロメートル（μｍ）の化合物の粒子とバインダー樹脂を溶剤中に分散させたコーティング組成物を透明シートまたはフィルム基材にコーティングし、塗膜を乾燥させることで製造できる。
【００６４】
フィルターの作成方法は、特定の用途に適した層構造と材料に応じて選択できる。
【００６５】
ＬＣＤおよび／またはＰＤＰ用フィルターに使用できる透明基板の材料は、それらが実質的に透明であり、光吸収がほとんどなく、光散乱がほとんどない限り、特に限定されない。適切な材料の例には、ガラス、ポリオレフィン樹脂、アモルファスポリオレフィン樹脂、ポリエステル樹脂、ポリカーボネート樹脂、アクリル樹脂、ポリスチレン樹脂、ポリ塩化ビニル樹脂、ポリ酢酸ビニル樹脂、ポリアリレート樹脂、およびポリエーテルスルホン樹脂が含まれる。適切な例には、ポリ（メチルメタクリレート）（ＰＭＭＡ）が含まれる。
【００６６】
樹脂は、射出成形、Ｔダイ押出、カレンダー加工および圧縮成形などの従来の成形方法によって、および／または有機溶媒中の樹脂の溶液を注型することによって、フィルムまたはシートに成形することができる。樹脂には、熱老化防止剤、潤滑剤、掃去剤、酸化防止剤などの一般的に知られている添加剤を含めることができる。基板の厚さは１０マイクロメートル（μｍ）から５ｍｍである。樹脂フィルムまたはシートは、未延伸または延伸フィルムまたはシートであってもよい。基材は、上記の材料と他のフィルムまたはシートの積層体であってもよい。
【００６７】
所望であれば、透明基材は、コロナ放電処理、火炎処理、プラズマ処理、グロー放電処理、粗面化処理、または化学処理などの既知の表面処理に供することができる。必要に応じて、基板をアンカー剤またはプライマーでコーティングできる。
【００６８】
染料と樹脂を溶解または分散するために使用できる溶媒には、ブタン、ペンタン、ヘキサン、ヘプタン、オクタンなどのアルカン；シクロペンタン、シクロヘキサン、シクロヘプタン、シクロオクタンなどのシクロアルカン；エタノール、プロパノール、ブタノール、アミルアルコール、ヘキサノール、ヘプタノール、オクタノール、デカノール、ウンデカノール、ジアセトンアルコール、フルフリルアルコールなどのアルコール；メチルセロソルブ、エチルセロソルブ、ブチルセロソルブ、メチルセロソルブアセテート、エチルセロソルブアセテートなどのセロソルブ。プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテルなどのプロピレングリコールおよびその誘導体；アセトン、アセトン、メチルアミルケトン、シクロヘキサノン、アセトフェノンなどのケトン；ジオキサンやテトラヒドロフランなどのエーテル；酢酸ブチル、酢酸アミル、酪酸エチル、酪酸ブチル、酸ジエチル、酸エチル、２−ヒドロキシ酪酸エチル、アセト酢酸エチル、乳酸メチル、乳酸エチル、３−メトキシプロピオン酸メチルなどのエステル；クロロホルム、塩化メチレン、テトラクロロエタンなどのハロゲン化炭化水素；ベンゼン、トルエン、キシレン、クレゾールなどの芳香族炭化水素。ジメチルホルムアミド、ジメチルアセトアミド、Ｎ−メチルピロリドンなどの高極性溶媒、が含まれ得る。
【００６９】
ＲＧＢソースは、赤、緑、青の光を同時に放射する光源である。このようなソースは、主にカラーディスプレイアプリケーションに必要である。さまざまな量の赤、緑、青の光を混ぜることで、幅広い色を得ることができる（加法混色）。適切なＲＧＢソースには、ブラウン管（ＣＲＴ）、液晶ディスプレイ（ＬＣＤ）、プラズマディスプレイ、またはテレビ、コンピューターモニター、または大スケール画面などの有機発光ダイオード（ＯＬＥＤ）ディスプレイが含まれるが、これらに限定されない。画面上の各ピクセルは、３つの小さく非常に近いが依然分離されたＲＧＢ光源を駆動することで構築できる。共通の表示距離では、別々のソースが見分けがつかないように見える場合があり、特定の単色を見るように目を欺くことができる。長方形のスクリーン表面に一緒に配置されたすべてのピクセルがカラー画像に適合する。
【００７０】
本明細書に記載の化合物を含むデバイスの構成の一例を図１に示す。デバイス１０は、以下の層を所定の順序で含むことができる：フィルター層１５およびディスプレイ層２０。いくつかの実施形態では、ディスプレイ層は、ディスプレイデバイス、例えば、ＲＧＢソースの最外層または表面であり得る。適切なＲＧＢ光源は、液晶ディスプレイ装置、プラズマディスプレイパネル、および／または陰極線端末であり得る。いくつかの実施形態において、フィルター層１５は、フィルター層１５は、ＲＧＢソースがフィルター層１５を通して、例えばＲＧＢソースの遠位側または外部側で見えるように配置することができる。いくつかの実施形態では、フィルター層を通してＲＧＢソースを見ると、赤と緑の色の間の色の区別を増やすことができる。
【００７１】
本明細書では、以下の実施形態が具体的に考えられる。
（実施形態１）
下記式で表されるスクアリリウム化合物またはその互変異性体であって：
【化１１】
2020523318.tif 000012
式中、Ｒ１、Ｒ２、およびＲ３は独立してＨ、Ｌ、−ＣＯ−Ｌ、Ａｒ、または−Ｌ−Ａｒであり、
Ｒ４は独立してＬ、−ＣＯ−Ｌ、Ａｒ、または−Ｌ−Ａｒであり、
式中、各Ｌは独立して非環式Ｃ１−６炭化水素基であり、各Ａｒは独立して任意に置換されたＣ６−１０アリール基である、化合物。
（実施形態２）
各Ａｒのすべての置換基が、存在する場合、実験式Ｃ１−１０Ｈ３−２１Ｏ０−１により表される、実施形態１のスクアリリウム化合物。
（実施形態３）
Ｒ１がＨである、実施形態２のスクアリリウム化合物。
（実施形態４）
Ｒ１が−ＣＯＣＨ３である、実施形態２のスクアリリウム化合物。
（実施形態５）
Ｒ１が直鎖Ｃ１−４アルキルである、実施形態２のスクアリリウム化合物。
（実施形態６）
Ｒ１が直鎖Ｃ３−４アルケニルである、実施形態２のスクアリリウム化合物。
（実施形態７）
Ｒ１が任意に置換された−ＣＨ２−フェニルである、実施形態２のスクアリリウム化合物。
（実施形態８）
Ｒ１が任意に置換されたフェニルである、実施形態２のスクアリリウム化合物。
（実施形態９）
Ｒ１が任意に置換された−ＣＨ２ＣＨ＝ＣＨ−フェニルである、実施形態２のスクアリリウム化合物。
（実施形態１０）
前記スクアリリウム化合物が、
【化１２】
2020523318.tif 000013
またはその互変異性体ではない、実施形態１、２、３、４、５、６、７、８、または９のスクアリリウム化合物。
（実施形態１１）
Ｒ２が−ＣＯ−Ｌ、Ａｒ、または−Ｌ−Ａｒである、実施形態１、２、３、４、５、６、７、８、９、または１０のスクアリリウム化合物。
（実施形態１２）
Ｒ２がＨであり、Ｒ４がＬ、−ＣＯ−Ｌ、Ａｒ、または−Ｌ−Ａｒである、実施形態１、２、３、４、５、６、７、８、９、１０のスクアリリウム化合物。
（実施形態１３）
Ｒ２がＣＨ２ＣＨ３、非環式Ｃ４−６アルキル、またはアルキルではない非環式Ｃ１−６ヒドロカルビルであり、Ｒ４がＨ、Ｌ、−ＣＯ−Ｌ、Ａｒ、または−Ｌ−Ａｒである、実施形態１、２、３、４、５、６、７、８、９、１０のスクアリリウム化合物。
（実施形態１４）
Ｒ２がＣＨ３であり、Ｒ４がＨ、非環式Ｃ２−６ヒドロカルビル、−ＣＯ−Ｌ、Ａｒ、または−Ｌ−Ａｒである、実施形態１、２、３、４、５、６、７、８、９、１０のスクアリリウム化合物。
（実施形態１５）
Ｒ２がＣ３アルキルであり、Ｒ４がＨ、Ｃ１−２アルキル、非環式Ｃ４−６アルキル、または、アルキル、−ＣＯ−Ｌ、Ａｒ、または−Ｌ−Ａｒではない非環式Ｃ２−６ヒドロカルビルである、実施形態１、２、３、４、５、６、７、８、９、１０のスクアリリウム化合物。
（実施形態１６）
Ｒ２およびＲ４が、独立して、非環式Ｃ４−６アルキル、または、アルキル、−ＣＯ−Ｌ、Ａｒ、または−Ｌ−Ａｒではない非環式Ｃ２−６ヒドロカルビルである、実施形態１、２、３、４、５、６、７、８、９、１０のスクアリリウム化合物。
（実施形態１７）
【化１３】
2020523318.tif 000014
またはその互変異性体
である、実施形態１の実施形態１のスクアリリウム化合物。
（実施形態１４）
【化１４】
2020523318.tif 000015
またはその互変異性体
である、実施形態１の実施形態１のスクアリリウム化合物。
（実施形態１９）
請求項１、２、３、４、５、６、７、８、９、１０、１１、１２、１３、１４、１５、１６、１７、または１８のスクアリリウム化合物、および
ポリマーマトリックス
を含む光学フィルターであって、前記スクアリリウム化合物が前記ポリマーマトリックス内に配置されており、
前記フィルターは約１％未満の量子収率を有する、光学フィルター
（実施形態２０）
実施形態２０ポリマーマトリックスがポリ（メチルメタクリレート）（ＰＭＭＡ）を含む、実施形態１９の光学フィルター。
（実施形態２１）
前記ポリマーマトリックスが脱酸素剤を含む、実施形態１９、または２０の光学フィルター。
（実施形態２２）
前記フィルターが５５０ｎｍを超えるピーク吸収を有する、実施形態１９、２０、または２１の光学フィルター。
（実施形態２３）
前記フィルターが５６８ｎｍを超えるピーク吸収波長を有する、実施形態２２に記載光学フィルター。
（実施形態２４）
前記フィルターが５０ｎｍ未満の半値全幅（ＦＷＨＭ）を有する、実施形態１９、２０、２１、２２、または２３の光学フィルター。
（実施形態２５）
前記フィルターが４０−５０ｎｍの半値全幅（ＦＷＨＭ）を有する、実施形態２４の光学フィルター。
（実施形態２６）
実施形態１９、２０、２１、２２、２３、２４、または２５の光学フィルターと、前記光学フィルターを通してＲＧＢ光源を見ることができるように配置されたＲＢＧ光源とを備えるディスプレイデバイス。
【実施例】
【００７２】
以下は、本明細書に記載の化合物を製造および使用するために用いられるいくつかの方法の例である。
【００７３】
実施例１
スクアリリウム材料の合成
８−１．合成例
実施例１．１
スキーム１．１  スクアリリウム化合物７の合成
【化１５】
2020523318.tif 000016
【００７４】
スクアリリウム化合物３の合成：フロログルシノール誘導体１は、Ｇｉｓｓｏ，Ａｒｎａｕｄ，ｅｔ  ａｌ．Ｔｅｔｒａｈｅｄｒｏｎ  ６０（３２）６８０７−６８１２（２００４）に記載されているように調製した。フロログルシノール誘導体１（１．７０ｇ、５．５５ｍｍｏｌ）およびスクエア酸２（０．３２ｇ、２．８１ｍｍｏｌ）を酢酸（５０ｍＬ）中で合わせ、撹拌し、２４時間加熱還流した。混合物を室温に冷却し、濾過し、酢酸（５ｍＬ）で洗浄した。濾過ケークを真空オーブンで７０℃で乾燥させ、６８６ｍｇのスクアリリウム化合物３を得た（ＨＰＬＣ−ＭＳ［ＡＰＣＩ−ネガティブモード、トリエチルアミンを含むＭｅＯＨで調製したサンプル］ｍ／ｚ＝６９０；１Ｈ  ＮＭＲ（ＤＭＳＯ−ｄ６，４００ＭＨｚ）δ−３．９０（ｓ，８Ｈ），７．１０−７．４０（ｍ，２０Ｈ），１０．８２（ｓ，５Ｈ）。
【００７５】
実施例１．２
スキーム１．２  スクアリリウム化合物１〜６および８〜１５の合成
スクアリリウム化合物１〜６および８〜１５の合成、スクアリリウム化合物１〜６および８〜１５は、以下の表１で特定した２当量の前駆体をフロログルシノール誘導体１の代わりに、またはスクアリリウム化合物１および８に関してはそれぞれ１当量の前駆体を使用することを除いて、上記スクアリリウム化合物３に関して説明した方法と同様の方法で合成した。
【００７６】
【表１】
2020523318.tif 000017
2020523318.tif 000018
2020523318.tif 000019
【００７７】
実施例１．３
スキーム１．３スクアリリウム化合物４および５の前駆体の合成
【化１６】
2020523318.tif 000020
【００７８】
スクアリリウム化合物４および５の前駆体の合成、２−アリルフロログルシノールまたは２，４−ジアリルフロログルシノールのいずれかをメタノール（１０ｍＬ／ｇ）に溶解した。得られた溶液を脱気し、アルゴン雰囲気を確立した。１０％のパラジウム炭素（水湿潤グレード）が添加され（０．３ｇ触媒／ｇ）、環境気圧で水素雰囲気が確立された。反応を完了まで２時間撹拌した。水素雰囲気をアルゴン雰囲気に交換した。次いで、触媒を濾過により除去し、濾液を濃縮した。所望の生成物はＬＣ−ＭＳ（ＡＰＣＩ）：ｍｚ１６７または２０９で確認された。
【００７９】
実施例１．４
スキーム１．４  スクアリリウム化合物１４の前駆体の合成
【化１７】
2020523318.tif 000021
【００８０】
スクアリリウム化合物１４の前駆体の合成
４１−（ブロモメチル）−３，５−ジ−ｔｅｒｔ−ブチルベンゼン（４．９４ｇ、１７．４ｍｍｏｌ）およびフロログシノール（１．１０ｇ、８．７ｍｍｏｌ）を室温で撹拌量の２５ｍＬのエタノールに添加した。混合物を、成分が完全に溶解するまで撹拌した。続いて、水酸化ナトリウム（０．６９７ｇ、１７．４ｍｍｏｌ）を添加した。反応物を７５℃で６時間加熱した。ＴＬＣ（９Ｈｅｘ：１Ｅｔｈ  Ａｏｃ）で反応を確認したところ、反応の完了が示された。フラスコの内容物を濾過し、３００ｍＬの水および３００ｍＬのジクロロメタンで抽出した。有機層を回転蒸発させた。さらなる精製は行われなかった。オレンジ色の粉末２ｇが生成された（収率４３％）。
【００８１】
実施例１．５
スキーム１．５スクアリリウム化合物１３からスクアリリウム化合物８の合成
【化１８】
2020523318.tif 000022
【００８２】
スクアリリウム化合物１３からのスクアリリウム化合物８の合成、
スクアリリウム化合物１３（２３２ｍｇ）、リン酸二ナトリウム七水和物（７５０ｍｇ）、水（５ｍＬ）、およびテトラヒドロフラン（５ｍＬ）を合わせ、アルゴン下で撹拌した。臭化ベンジル（９５ｍｇ）を添加し、混合物を６０℃で１８時間加熱した。別の１１０ｍｇの臭化ベンジルを添加し、反応をさらに６時間続けた。反応混合物を酢酸エチルで抽出した。抽出物を食塩水で洗浄し、硫酸ナトリウムで乾燥させ、濃縮した。濃縮物を４０ｇシリカゲルカラムにロードし、メタノール−ジクロロメタン溶出液を適用し、１５カラム容量でメタノールの割合を１０％に直線的に増加させた。そうすることで、純粋な材料を含む混合物のいくつかの画分が生成された。これらを１９ｍｇの純粋なトリベンジル化生成物に濃縮した。所望の生成物はＬＣ−ＭＳ（ＡＰＣＩ）：ｍｚ６００で確認された。
【００８３】
実施例１．６
スキーム１．６スクアリリウム化合物１４の合成
【化１９】
2020523318.tif 000023
【００８４】
スクアリリウム化合物１４の合成
２，４−ビス（３，５−ジ−ｔｅｒｔ−ブチルベンジル）ベンゼン−１．３．５−トリオール（スクアリリウム化合物１４前駆体）（０．２８０ｇ、０．５３ｍｍｏｌ）およびスクエア酸（０．０３０ｇ、０．２６ｍｍｏｌ）を撹拌量の１０ｍＬのｎ−ブタノールおよびトルエン（１：１ｖ／ｖ比）に添加した。次いで、小さなスコップの４Å、８〜１２メッシュのモレキュラーシーブ（約２８０ｍｇ）を添加した。フラスコには還流冷却器が装備され、装置一式は１１５℃の予熱された浴に供された。約３８時間の反応後、反応混合物を水４０ｍＬおよびエーテル４０ｍＬで抽出した。有機層を収集し、回転蒸発させた。さらなる精製は行われなかった。濃紺色の材料５０ｍｇが製造された。収率は１７％であった。
【００８５】
実施例２．１フィルター層の作成
ガラス基材は、実質的に以下の方法で調製された。厚さ１．１ｍｍのガラス基材を１インチｘ１インチであるサイズにカットした。次いで、ガラス基材を洗剤および脱イオン（ＤＩ）水で洗浄し、新鮮なＤＩ水ですすぎ、約１時間超音波処理した。次いで、ガラスをイソプロパノール（ＩＰＡ）に浸し、約１時間超音波処理した。次いで、ガラス基材をアセトンに浸し、約１時間超音波処理した。次いで、ガラスをアセトン浴から取り出し、室温で窒素ガスを用いて乾燥させた。
【００８６】
シクロペンタノン（９９．９％純度）中のポリ（メチルメタクリレート）（ＰＭＭＡ）（ＧＰＣによる平均分子量１２０，０００、Ｓｉｇｍａ  Ａｌｄｒｉｃｈ製）コポリマーの２５重量％溶液を調製した。調製したコポリマーを４０℃で一晩撹拌した。［ＰＭＭＡ］ＣＡＳ：９０１１−１４−７、［シクロペンタノン］ＣＡＳ：１２０−９２−３
【００８７】
上記で調製した２５％ＰＭＭＡ溶液（４ｇ）を、密封容器内で上記で記載のように製造された３ｍｇのスクアリリウム化合物に添加し、約３０分間混合した。次いで、ＰＭＭＡ／発色団溶液を、調製したガラス基材上に１０００ＲＰＭで３秒間、次いで１５００ＲＰＭで２０秒間、次いで５００ＲＰＭで２秒間スピンコーティングした。得られた湿潤コーティングは、約１０μｍの厚さを有していた。サンプルは、光への暴露から保護するために、スピンコーティングの前にアルミホイルで覆われた。各量子収率および／または安定性の研究のために、この方法で３つのサンプルをそれぞれ調製した。スピンコーティングされたサンプルを、８０℃の真空オーブンで３時間焼き付けて、残留溶媒を蒸発させた。
【００８８】
１インチ×１インチのサンプルをＳｈｉｍａｄｚｕ，ＵＶ−３６００  ＵＶ−ＶＩＳ−ＮＩＲ分光光度計（Ｓｈｉｍａｄｚｕ  Ｉｎｓｔｒｕｍｅｎｔｓ，Ｉｎｃ．，Ｃｏｌｕｍｂｉａ，ＭＤ，ＵＳＡ）に挿入した。すべてのデバイス操作は、窒素を充填したグローブボックス内で実施された。得られた吸収スペクトルを図２に示す。最大吸収は、波長５６８ｎｍ（知覚最大吸光度波長）で約１００％に正規化され、最大吸収での半値幅（ＦＷＨＭ）は５６ｎｍであった。
【００８９】
上記で記載のように調製された１インチ×１インチのフィルムサンプルの蛍光スペクトルは、Ｆｌｕｏｒｏｌｏｇ分光蛍光計（Ｈｏｒｉｂａ  Ｓｃｉｅｎｔｉｆｉｃ，Ｅｄｉｓｏｎ，ＮＪ，ＵＳＡ）を使用して、それぞれの最大吸光度波長に設定された励起波長で決定された。
【００９０】
上記のように調製された１インチ×１インチのサンプルの量子収率は、それぞれの最大吸光度波長に設定されたＱｕａｎｔａｒｕｓ−ＱＹ分光光度計（Ｈａｍａｍａｔｓｕ  Ｉｎｃ．，Ｃａｍｐｂｅｌｌ，ＣＡ，ＵＳＡ）を使用して決定された。本発明のクエンチング化合物は、弱い蛍光性または本質的に非蛍光性であった。
【００９１】
フィルムの特性評価の結果（吸収ピーク波長、ＦＷＨＭ、および量子収率）を以下の表２に示す。
【００９２】
【表２】
2020523318.tif 000024
2020523318.tif 000025
【００９３】
したがって、少なくともスクアリリウム化合物１および３〜１３は、ディスプレイデバイスに有用なフィルター材料としての有効性を実証した。
【００９４】
当業者であれば、本発明の精神から逸脱することなく多数の様々な修正を行うことができることを理解するであろう。したがって、本発明の形態は例示にすぎず、本発明の範囲を限定することを意図するものではないことを明確に理解すべきである。
【００９５】
別段の指示がない限り、本明細書および特許請求の範囲で使用される成分の量、分子量などの特性、反応条件などを表すすべての数字は、「約」という用語によってすべての場合に変更されると理解されるべきである。それとは反対に、本明細書および添付の特許請求の範囲に記載されている数値パラメータは、得ようとする所望の特性に応じて変化し得る近似値である。少なくとも、および均等論の適用をクレームの範囲に限定する試みとしてではなく、各数値パラメーターは、報告された有効数字の数を考慮して、通常の丸め手法を適用することにより、少なくとも解釈されるべきである。
【００９６】
本開示の発明を説明する文脈において（特に以下の特許請求の範囲の文脈において）使用される用語「ａ」、「ａｎ」、「ｔｈｅ」、および類似の指示対象は、本明細書で別段の指示がない限りまたは文脈による明確な否定がない限り、単数および複数の両方を網羅すると解釈されるべきである。本明細書に記載のすべての方法は、本明細書で別段の指示がない限りまたは文脈による明確な否定がない限り、任意の適切な順序で実行され得る。本明細書で提供されるありとあらゆる例、または例示的な言語（例えば、「例えば（ｓｕｃｈ  ａｓ）」）の使用は、単に本開示の実施形態をよりよく例示することを目的とし、いずれの請求項の範囲も限定するものではない。本明細書中のいかなる言語も、本開示の実施形態の実施に必須のあらゆる請求されていない要素を示すと解釈されるべきではない。
【００９７】
本明細書に開示された代替要素または実施形態のグループ化は、限定として解釈されるべきではない。各グループのメンバーは、個別に、またはグループの他のメンバーまたは本明細書で見られる他の要素との任意の組み合わせで、参照および請求することができる。グループの１つまたは複数のメンバーが、利便性および／または特許性の理由でグループに含まれたり、グループから削除されたりすることが予想される。そのような包含または削除が発生した場合、仕様には修正されたグループが含まれていると見なされ、添付の特許請求の範囲で使用されるすべてのマーカッシュグループの記述を満たす。
【００９８】
発明を実施するために本発明者らが知っている最良の形態を含む、特定の実施形態が本明細書に記載されている。当然のことながら、これらの記載された実施形態に対する変形形態は、前述の説明を読むと当業者には明らかになる。本発明者は、当業者がそのような変形形態を適切に使用することを予想しており、本発明者らは、本明細書に具体的に記載されているものとは別の方法で本開示の発明を実施することを意図している。したがって、特許請求の範囲は、適用法によって許容されるように、特許請求の範囲に列挙された主題のすべての変更形態および均等物を含む。さらに、そのすべての可能な変形形態における上記の要素の任意の組み合わせは、本明細書で別段の指示がない限りまたは文脈による明確な否定がない限り、想定される。
【００９９】
最後に、本明細書に開示された実施形態は特許請求の範囲の原理の例示であることが理解されるべきである。使用され得る他の変更は特許請求の範囲内にある。したがって、限定ではなく例として、本明細書の教示に従って代替の実施形態を利用し得る。したがって、特許請求の範囲は、示され説明された正にその通りの実施形態に限定されない。
【図１】
2020523318.tif 000031
【図２】
2020523318.tif 000032
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
下記式で表されるスクアリリウム化合物またはその互変異性体であって：
【化１】
2020523318.tif 000033
式中、Ｒ１、Ｒ２、およびＲ３は独立してＨ、Ｌ、−ＣＯ−Ｌ、Ａｒ、または−Ｌ−Ａｒであり、
Ｒ４は独立してＬ、−ＣＯ−Ｌ、Ａｒ、または−Ｌ−Ａｒであり、
式中、各Ｌは独立して非環式Ｃ１−６炭化水素基であり、各Ａｒは独立して任意に置換されたＣ６−１０アリール基であり、
前記スクアリリウム化合物が、
【化２】
2020523318.tif 000034
またはその互変異性体ではない、化合物。
【請求項２】
各Ａｒのすべての置換基が、存在する場合、実験式Ｃ１−１０Ｈ３−２１Ｏ０−１により表される、請求項１に記載のスクアリリウム化合物。
【請求項３】
Ｒ１がＨである、請求項１に記載のスクアリリウム化合物。
【請求項４】
Ｒ１が−ＣＯＣＨ３である、請求項１に記載のスクアリリウム化合物。
【請求項５】
Ｒ１が直鎖Ｃ１−４アルキルである、請求項１に記載のスクアリリウム化合物。
【請求項６】
Ｒ１が直鎖Ｃ３−４アルケニルである、請求項１に記載のスクアリリウム化合物。
【請求項７】
Ｒ１が任意に置換された−ＣＨ２−フェニルである、請求項１に記載のスクアリリウム化合物。
【請求項８】
Ｒ１が任意に置換されたフェニルである、請求項１に記載のスクアリリウム化合物。
【請求項９】
Ｒ１が任意に置換された−ＣＨ２ＣＨ＝ＣＨ−フェニルである、請求項１に記載のスクアリリウム化合物。
【請求項１０】
下記の、請求項１に記載のスクアリリウム化合物、
【化３】
2020523318.tif 000035
またはその互変異性体。
【請求項１１】
スクアリリウム化合物、および
ポリマーマトリックス
を含む光学フィルターであって、前記スクアリリウム化合物が前記ポリマーマトリックス内に配置されており、
前記フィルターは約１％未満の量子収率を有し、
前記スクアリリウム化合物は、下記式またはその互変異性体によって表される、光学フィルター
【化４】
2020523318.tif 000036
（式中、Ｒ１、Ｒ２、Ｒ３およびＲ４は、独立して、Ｈ、Ｌ、−ＣＯ−Ｌ、Ａｒ、または−Ｌ−Ａｒであり、各Ｌは独立して非環式Ｃ１−６炭化水素基であり、各Ａｒは独立して任意に置換されたＣ６−１０アリール基である）。
【請求項１２】
前記スクアリリウム化合物が、
【化５】
2020523318.tif 000037
またはその互変異性体
である、請求項１１に記載の光学フィルター。
【請求項１３】
前記ポリマーマトリックスがポリ（メチルメタクリレート）（ＰＭＭＡ）を含む、請求項１１または１２に記載の光学フィルター。
【請求項１４】
前記フィルターが５６８ｎｍを超えるピーク吸収波長を有し、前記フィルターが５０ｎｍ未満の半値全幅（ＦＷＨＭ）を有する、請求項１１、１２．または１３に記載の光学フィルター。
【請求項１５】
請求項１１、１２、１３、または、１４に記載の光学フィルターと、前記光学フィルターを通してＲＧＢ光源を見ることができるように配置されたＲＢＧ光源とを備えるディスプレイデバイス。
【国際調査報告】
2020523318.tif 000038
2020523318.tif 000039